(57)【要約】      （修正有）【課題】発泡剤の添加を抑制した、軽量プラスターボードを生産する方法を提供する。【解決手段】トリミングデバイスによる、特にバンドラ鋸によるプラスターボードトリミング工程の石膏プラスターボード残余物から入手されるバンドラ屑を供給するステップ、および、石膏プラスターボードを生産するために石膏スラリーにバンドラ屑の少なくとも一部を加えるステップを含む、石膏プラスターボードを生産するための方法。【選択図】図１
2019135099.tif 000002
【特許請求の範囲】
【請求項１】
トリミングデバイスを使用して、特にバンドラ鋸によるプラスターボードトリミング工程の石膏プラスターボード残余物から入手されるバンドラ屑を供給するステップと；
石膏プラスターボードを生産するために石膏スラリーにバンドラ屑の少なくとも一部を加えるステップと：
を含む、石膏プラスターボードを生産するための方法。
【請求項２】
バンドラ屑の量が、制御され、および／または、規制される
ことを特徴とする、
請求項１に記載の方法。
【請求項３】
バンドラ屑を供給するステップが、好ましくはピンミルにおいて残余物を製粉することを含む
ことを特徴とする、
請求項１または２に記載の石膏プラスターボードを生産するための方法。
【請求項４】
バンドラ屑が、含浸プラスターボードの生産工程から入手され、ここで、疎水性剤は、好ましくはシリコーン油（ポリメチル水素シロキサン）である
ことを特徴とする、
請求項１〜３のいずれか一項に記載の方法。
【請求項５】
発泡剤が、石膏スラリーに加えられる
ことを特徴とする、
請求項１〜４のいずれか一項に記載の方法。
【請求項６】
いくつかの石膏プラスターボードが、連続的に生産され、ここで、先行するプラスターボードの残余物（の一部のみ）が、生産工程に戻される
ことを特徴とする、
請求項１〜５のいずれか一項に記載の方法。
【請求項７】
石膏スラリーに加えられるバンドラ屑の量が、Ｘであり、ここで、０．１ｇ／ｍ２≦Ｘ≦３０ｇ／ｍ２、好ましくは０．２ｇ／ｍ２≦Ｘ≦１０ｇ／ｍ２、さらに好ましくは０．５ｇ／ｍ２≦Ｘ≦４ｇ／ｍ２、特に（A13のために）０．６ｇ／ｍ２≦Ｘ≦２ｇ／ｍ２または（H2 13のために）２．４ｇ／ｍ２≦Ｘ≦３ｇ／ｍ２である
ことを特徴とする、
請求項１〜６のいずれか一項に記載の方法。
【請求項８】
（ナフタレン）スルホネート系液化剤が、好ましくは２〜１５ｇ／ｍ２の量において、さらに好ましくは４〜８ｇ／ｍ２の量において、石膏スラリーに加えられる
ことを特徴とする、
請求項１〜７のいずれか一項に記載の方法。
【請求項９】
化粧しっくい、水およびシリコーン油の混合物を混合するステップと、
該混合物をひとかたまりに形成するステップと、
バンドラ屑を準備するためにかたまりを乾燥させ、および、細かく砕くステップと、を含む、特に請求項１〜８のいずれか一項に記載の、石膏プラスターボードを生産するためのバンドラ屑を準備する方法。
【請求項１０】
石膏スラリーにおけるバンドラ屑の量Ｘが、好ましくは０．２ｇ／ｍ２≦Ｘ≦１０ｇ／ｍ２、好ましくは０．５ｇ／ｍ２≦Ｘ≦４ｇ／ｍ２、特にA13のために０．６ｇ／ｍ２≦Ｘ≦２ｇ／ｍ２またはH2 13のために０．４ｇ／ｍ２≦Ｘ≦３ｇ／ｍ２である、石膏プラスターボードを生産するための添加物としてのバンドラ屑の使用。
【請求項１１】
トリミングデバイス、特にバンドラ鋸、を使用して、プラスターボードトリミングの石膏プラスターボード残余物から入手されるバンドラ屑を供給するためのデバイスと、
好ましくはトリミングデバイス、特にバンドラ鋸と、
石膏プラスターボードを生産するために石膏スラリーにバンドラ屑の少なくとも一部を加えるための手段と、
石膏スラリー内でバンドラ屑の量を制御し、および／または、規制するための制御および／または規制手段と
を含む、特に請求項１〜１０のいずれか一項に記載の方法および／または使用のための、石膏プラスターボードを生産するための装置。
【請求項１２】
残余物を製粉するためのミル、特にピンミル
を特徴とする、
請求項１０に記載の装置。
【請求項１３】
石膏スラリーに発泡剤および／または液化剤を加えるための手段
を特徴とする、
請求項１０または１１に記載の装置。
【請求項１４】
請求項１〜８のいずれか一項に記載の方法によって、および／または、例えば請求項９に記載の方法を経て生産されるバンドラ屑の使用の下で、および／または、請求項１１〜１４のいずれか一項に記載の装置を使用することによって、生産されるプラスターボード。
【発明の詳細な説明】
【技術分野】
【０００１】
本発明は、請求項１に記載の石膏プラスターボードを生産するための方法、請求項９に記載の石膏プラスターボードを生産するためのバンドラ屑を準備する方法、請求項１０に記載の石膏プラスターボードを生産するための添加物としてのバンドラ屑の使用、請求項１１に記載の装置、および、請求項１４に記載のプラスターボードに関する。
【背景技術】
【０００２】
石膏プラスターボードを生産するための方法は、よく知られている。石膏スラリーは、通常、乾燥石膏層を供給するために支持および／または移送デバイス上で準備され、および、乾燥される。石膏層は、単一の石膏プラスターボードを完成させるためにトリムされる。プラスターボードをトリムするステップは、通常、トリミングデバイス、特にバンドラ鋸の使用を含む。かかるプラスターボードは、比較的に軽く、および、さらなる利点を有する。例えば、プラスターボードの重量を減少させるために、細孔を作るための発泡剤を使用することが知られている。しかしながら、かかる添加物は、高価である。一般的に、添加物は、異なる特性、特に異なる重量を備えるプラスターボードを生産するために使用される。比較的に低い重量のプラスターボードを生産するための、添加物としての発泡剤の消費高は、非常に高い。発泡剤の高い消費は、比較的に高い生産工程コストという結果になる。最終的に、比較的に軽い重量のプラスターボードを生産することは、原理上は、発泡剤を非常に大量に使用することによって可能である。
【発明の概要】
【０００３】
石膏プラスターボードおよび対応する装置を製造する方法を提案することは、本発明の目的であり、ここで、コストおよび重量は、比較的に低い。
【０００４】
この目的は、同封の請求項の主題によって達成される。
【０００５】
本発明によると、石膏プラスターボードを生産するための方法は、次のステップを含む：
−  トリミングデバイス、特にバンドラ鋸を使用して、石膏プラスターボードのトリミングの石膏プラスターボード残余物から入手されるバンドラ屑を供給すること
−  石膏プラスターボードを生産するための石膏スラリーに、バンドラ屑の少なくとも一部を加えること。
【０００６】
本発明の中心的側面は、小さく、制御された量における生産工程のための、添加物としての（生の）バンドラ屑の使用にある。一般的に、トリムされたプラスターボードの残余物またはスクラップは、処分されなければならないごみである。しかしながら、本発明によると、この「ごみ」は、石膏プラスターボードの特性を改良するために使用される。特に、例えば石膏コアにおいて、プラスターボードの（少なくとも部分の）有利な多孔性を達成することは、（生の）バンドラ屑の使用によって可能である。
【０００７】
好ましくは、バンドラ屑の量は、（精密に）制御され（例えば開ループ）、および／または、規制される（閉ループ制御）。それによって、（生の）バンドラ屑の量は、軽く、安定的な（それぞれ硬いまたは硬直した）プラスターボードを達成するために、最適化され得る。
【０００８】
好ましくは、バンドラ屑を供給するステップは、好ましくはピンミルにおける残余物の製粉を含む。ボードの残余物（またはスクラップ）は、除塵システムによって収集され得る。製粉工程は、特にピンミルの使用によって（微）粉を供給し得る。製粉された残余物は、軽い石膏プラスターボードが供給され得るように、生産工程に（制御された方法において）加えられ得る。
【０００９】
バンドラ屑は、好ましくは、（含浸）プラスターボードの生産工程から入手され、ここで、疎水性剤は、好ましくはシリコーン油（ポリメチル水素シロキサン）である。かかるバンドラ屑は、有利な多孔性を備える軽いプラスターボードの生産を可能にする。
【００１０】
好ましい態様において、（安定的な）発泡剤は、石膏スラリーに加えられる。この場合、バンドラ屑は、大きな空気細孔の生成のための触媒としての役目を果たす。よって、発泡剤の量は、比較的に軽い重量のプラスターボードを生産するために、比較的に低く（または大きく増やさなく）てもよい。
【００１１】
（生の）バンドラ屑の追加は、軽く、安定的な石膏プラスターボードが生産され得るように、細孔集積効果という結果になる。（紙が生産工程内で使用される場合）紙接着は、より高い重量を備え、または改良されてさえあるボードに匹敵する。
【００１２】
複数の石膏プラスターボードは、連続的に生産されてもよく、ここで、以前に生産された石膏プラスターボードの残余物（の一部のみ）は、生産工程に戻される。これは、バンドラ屑または残余物のある量のみが、生産工程の中に再導入されてもよいことを意味する。それによって、石膏プラスターボードの特性、および、特に（生の）バンドラ屑の触媒効果を制御することが可能である。
【００１３】
好ましくは、石膏スラリーに加えられるバンドラ屑の量は、Ｘであり、ここで０．１ｇ／ｍ２≦Ｘ≦３０ｇ／ｍ２、好ましくは０．２ｇ／ｍ２≦Ｘ≦１０ｇ／ｍ２、さらに好ましくは０．５ｇ／ｍ２≦Ｘ≦４ｇ／ｍ２、特に（A13のために）０．６ｇ／ｍ２≦Ｘ≦２ｇ／ｍ２または（H2 13のために）２．４ｇ／ｍ２≦Ｘ≦３ｇ／ｍ２である。Ｘは、上の範囲の間で変わってもよく、または、（好ましくは上記の範囲内の値を有して）一定でもよい。（生の）バンドラ屑の量が生産工程の間で変更される場合、それは、プラスターボードのタイプおよび生産ライン上の挙動、ならびに石膏プラスターボード（石膏コア）の求められる多孔性によってもよい。いずれの場合においても、軽く、安定的な石膏プラスターボードは、（良い紙接着を備えて）供給され得る。「A13」という用語は、欧州規格EN 520 type A、厚さ＝１２．５ｍｍによる石膏プラスターボードを意味する。「H2 13」という用語は、欧州規格EN 520 type H2、厚さ＝１２．５ｍｍによる石膏プラスターボードを意味する。
【００１４】
（ナフタレン）スルホネート系液化剤は、好ましくは２〜１５ｇ／ｍ２の量において、さらに好ましくは４〜８ｇ／ｍ２の量において、石膏スラリーに加えられてもよい。かかる追加は、軽いプラスターボードが生産され得るように、（生の）バンドラ屑の多孔性効果をさらに改良する。特に、（ナフタレン）スルホネート系液化剤は、（発泡剤が加えられる場合）大きな空気細孔の生成のための（生の）バンドラ屑の触媒効果を強く助ける。２〜１５ｇ／ｍ２、好ましくは４〜８ｇ／ｍ２の量において液化剤（ナフタレンスルホネート系液化剤）を加えることは、有利である。
【００１５】
本発明のさらなる側面によると、石膏プラスターボードを生産するための（生の）バンドラ屑を準備する方法は、（特に上記の生産方法によると）以下のステップを含む：
−  化粧しっくい、水およびシリコーン油の混合物を混合すること
−  ひとかたまりの混合物を形成すること
−  （生の）バンドラ屑を準備するためにかたまりを乾燥させ、および、細かく砕くこと。
【００１６】
それによって、軽く、安定的なプラスターボードは、（改良された紙接着を備えて）生産され得る。
【００１７】
本発明のさらなる側面によると、バンドラ屑は、石膏プラスターボードを生産するための添加物として使用されてもよく、ここで、石膏スラリーにおけるバンドラ屑の量Ｘは、好ましくは０．１ｇ／ｍ２≦Ｘ≦３０ｇ／ｍ２、さらに好ましくは０．２ｇ／ｍ２≦Ｘ≦１０ｇ／ｍ２、さらに好ましくは０．５ｇ／ｍ２≦Ｘ≦４ｇ／ｍ２、特にA13のために０．６ｇ／ｍ２≦Ｘ≦２ｇ／ｍ２またはH2 13のために２．４ｇ／ｍ２≦Ｘ≦３ｇ／ｍ２である。
【００１８】
本発明の他の１つの側面によると、（特に上記の方法および／または使用のための）石膏プラスターボードを生産するための装置は、以下を含む
−  トリミングデバイス、特にバンドラ鋸を使用して、プラスターボードトリミングの石膏プラスターボード残余物から入手されるバンドラ屑を供給するためのデバイス、
−  石膏プラスターボードを生産するために石膏スラリーにバンドラ屑の少なくとも一部を加えるための手段、
−  石膏スラリー内でバンドラ屑の量を制御し、および／または、規制するための制御および／または規制手段。
【００１９】
好ましくは、トリミングデバイス、特にバンドラ鋸は、装置の部分である。制御手段は、開ループ制御手段でもよい。規制手段は、閉ループ制御手段でもよい。装置は、残余物を製粉するためにミル、特にピンミルを含んでもよい。さらに、装置は、石膏スラリーに発泡剤および／または液化剤を加えるための手段を含んでもよい。いずれの場合においても、特に制御および／または規制手段によって、軽く、安定的な石膏プラスターボードを生産することは、可能である。コストは、減少する。
【００２０】
本発明の他の１つの側面によると、プラスターボードは、上記の方法によって、および／または、バンドラ屑の使用の下で生産されてもよく、例えば、上記の方法を経て、および／または、上記の装置を使用することによって生産されてもよい。
【００２１】
紙プラスターボードのための、および／または、繊維プラスターボードのための本発明の方法および／または装置を使用することは、好ましい。
【００２２】
「ｇ／ｍ２」という用語は、好ましくは、（ボードの厚さが変わる場合であっても）生産される石膏ボードの平方メートル単位のいかなる物質の消費量を意味してもよい。
【００２３】
本発明はいま、同封の図への言及を備える例として、詳細に記載されるであろう。
【図面の簡単な説明】
【００２４】
【図１】図１は、本発明による石膏プラスターボードを生産する方法のステップの略図を示す。
【００２５】
石膏プラスターボードの生産における最後のステップは、石膏プラスターボードのトリミングである。上記トリミングは、また、手順の出発点としてみなされなければならない。ある時点で、石膏プラスターボード（この態様において、疎水性剤がシリコーン油、ポリメチル水素シロキサンである含浸プラスターボード）は、トリムされる。トリムされたプラスターボードは、顧客への移送のために準備されてもよい。しかしながら、トリミング工程の残余物は、除塵システムによって収集され、および、ピンミルにおいて微粉に製粉される。残余物の一部は、残余物の一部のみがピンミルにおいて製粉されるように収集され、および、貯蔵されてもよい。これは、材料が生産工程の中に完全に戻されるわけでも、全面的に捨てられるわけでもないことを意味する。
【００２６】
結果として生じるバンドラ屑もまた、収集され、または、貯蔵されてもよく、および、（ピンミルおよび／または収集される／貯蔵されるバンドラ屑から直接来る）バンドラ屑（の一部）は、石膏スラリーに加えられる。この例におけるバンドラ屑の量は、０．１ｇ／ｍ２〜３０ｇ／ｍ２、好ましくは０．２ｇ／ｍ２〜１０ｇ／ｍ２、さらに（A13のために）０．６〜２ｇ／ｍ２および（H2 13のために）２．４〜３．０ｇ／ｍ２の間で変わってもよい。いずれの場合においても、（生の）バンドラ屑は、小さく、制御された量において加えられる。
【００２７】
生産工程（それぞれ、石膏スラリー）に加えられる（生の）バンドラ屑の量を制御するために、制御デバイスが使用されることは、本発明の重要な一般的特徴である。
【００２８】
さらに、発泡剤は、石膏スラリーに加えられる。したがって、（生の）バンドラ屑は、大きな空気細孔の生成のための触媒として使用される。（生の）バンドラ屑がない場合、同じ量の発泡剤は、より多くのより微細な細孔という結果になるであろう。好ましくは、（生の）バンドラ屑の量および発泡剤の量の間の制御された相関性は、（およそ）直線的である。したがって、（生の）バンドラ屑の追加が増加する場合、発泡剤の消費は、より高い。（生の）バンドラ屑の正確な量および発泡剤の対応する量は、プラスターボードの重量および安定性のための要件による。
【００２９】
（生の）バンドラ屑は、よく知られている不安定な泡のために観察される細孔集積に類似の細孔集積を可能にする。
【００３０】
本質において、生産工程に加えられる（生の）バンドラ屑の量は、プラスターボードコア多孔性に影響を与える。相関性は、（およそ）直線的である；（生の）バンドラ屑のより大きな量は、より高い石膏（コア）多孔性という結果になる。精密には、（生の）バンドラ屑の量およびコア多孔性の間の相関性は、生産条件による。しかしながら、同じ製品のためにこの相関性は、（多かれ少なかれ）直線的である。
【００３１】
発泡触媒としての（生の）バンドラ屑の追加を備える上記の解決策は、テストされた。結果は、より低い紙接着なしの、実質的なボード重量の減少であった（逆に、紙接着は、改良さえされた）。したがって、本発明は、低重量プラスターボードの生産を可能にする。
【００３２】
本態様において、バンドラ屑は、トリミング工程の残余物から準備される。代替的に、別のラインにおいて（生の）バンドラ屑材料（またはバンドラ屑の軽い材料）を入手することは、可能である。例えば、化粧しっくい、水およびシリコーン油は、かたまりを作るために一緒に混合され得る。このかたまりは、粉砕機において乾燥され、および、細かく砕かれ得る。そして、細かく砕かれる材料は、プラスターボード生産工程において化粧しっくいストリームに加えられ得る。テストは、多孔性のための類似の効果が予期され得ることを示した。しかしながら、トリミング工程からの（生の）バンドラ屑が十分な量において利用可能であるため、この（生の）バンドラ屑を使用することが好ましい。
【図１】
2019135099.tif 000003
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
トリミングデバイスを使用して、特にバンドラ鋸によるプラスターボードトリミング工程の石膏プラスターボード残余物から入手されるバンドラ屑を供給するステップと；
石膏プラスターボードを生産するために石膏スラリーにバンドラ屑の少なくとも一部を加えるステップと：
を含む、石膏プラスターボードを生産するための方法。
【外国語明細書】
2019135099000001.pdf